ГИДРОФТОРИРОВАННЫЕ ОЛЕФИНЫ (HFO) В КАЧЕСТВЕ РАЗБАВИТЕЛЕЙ ДЛЯ ПОЛУЧЕНИЯ БУТИЛКАУЧУКА

1. Способ получения сополимера, включающий: контакт по меньшей мере одного изоолефинового мономера по меньшей мере с одним мультиолефиновым и/или β-пиненовым мономером в присутствии по меньшей мере одной кислоты Льюиса и по меньшей мере одного инициатора в разбавителе, содержащем тетрафторированный пропен.
2. Способ по п. 1, причем HFO содержит 1,3,3,3-тетрафтор-1-пропен (HFO-1234ze), 2,3,3,3-тетрафтор-1-пропен (HFO-1234yf), 1,1,3,3-тетрафтор-1-пропен, 1,1,2,3-тетрафтор-1-пропен, 1,2,3,3-тетрафтор-1-пропен или их смеси.
3. Способ по п. 1, причем HFO содержит 1,3,3,3-тетрафтор-1-пропен (HFO-1234ze), 2,3,3,3-тетрафтор-1-пропен (HFO-1234yf) или их смеси.
4. Способ по п. 1, причем HFO содержит 2,3,3,3-тетрафтор-1-пропен (HFO-1234yf).
5. Способ по п. 1, причем по меньшей мере один изоолефиновый мономер содержит изоолефин, содержащий от 4 до 16 атомов углерода.
6. Способ по п. 1, причем по меньшей мере один изоолефиновый мономер содержит изоолефин, содержащий от 4 до 7 атомов углерода.
7. Способ по п. 1, причем по меньшей мере один изоолефиновый мономер содержит изобутен, 2-метил-1-бутен, 3-метил-1-бутен, 2-метил-2-бутен, 4-метил-1-пентен или их смеси.
8. Способ по п. 1, причем по меньшей мере один мультиолефиновый и/или β-пиненовый мономер содержит мультиолефин, содержащий от 4 до 14 атомов углерода.
9. Способ по п. 1, причем по меньшей мере один мультиолефиновый и/или β-пиненовый мономер содержит изопрен, бутадиен, 2-метилбутадиен, 2,4-диметилбутадиен, пиперилин, 3-метил-1,3-пентадиен, 2,4-гексадиен, 2-неопентилбутадиен, 2-метил-1,5-гексадиен, 2,5-диметил-2,4-гексадиен, 2-метил-1,4-пентадиен, 2-метил-1,6-гептадиен, циклопентадиен, метилциклопентадиен, циклогексадиен, 1-винил-циклогексадиен или их смеси.
10. Способ по п. 1, причем по меньшей мере один мультиолефиновый и/или β-пиненовый мономер содержит индол, α-метилстирол, п-метилстирол, хлорстирол или их смеси.
11. Способ по п. 1, в котором по меньшей мере один мультиолефиновый и/или β-пиненовый мономер содержит п-метилстирол.
12. Способ по п. 1, дополнительно включающий контакт по меньшей мере одного дополнительного мономера по меньшей мере с одним изоолефиновым мономером и по меньшей мере одним мультиолефиновым и/или β-пиненовым мономером.
13. Способ по п. 12, причем по меньшей мере один дополнительный мономер содержит индол, α-метилстирол, п-метилстирол, хлорстирол или их смеси.
14. Способ по п. 1, причем кислота Льюиса содержит дихлорид этилалюминия (EADC), хлорид диэтилалюминия (DEAC) и/или их смеси.
15. Способ по п. 1, причем инициатор содержит источник протонов и/или катионоген.
16. Способ по п. 1, причем мономеры полимеризуют при температуре в диапазоне от приблизительно -120°С до приблизительно -50°С, предпочтительно, в диапазоне от приблизительно -100°С до приблизительно -75°С, предпочтительно в диапазоне от приблизительно -98°С до приблизительно -90°С или предпочтительно в диапазоне от приблизительно -95°С до приблизительно -75°С.
17. Способ по любому из пп. 1-16, причем разбавитель дополнительно содержит метилхлорид.
18. Способ по п. 17, причем отношение метилхлорида к тетрафторированному пропену равно приблизительно 50:50.
19. Сополимер, полученный способом, как определено в любом из пп. 1-18.